(57)【要約】【課題】耐流動性に優れ、特に相容性、耐骨材剥離性に極めて優れ、高い排水性、防水性を有する改質アスファルト組成物及び改質アスファルト混合物の提供。【解決手段】アスファルト（成分（Ａ））と、エチレン系三元共重合体（成分（Ｂ））とを含み、  前記成分（Ｂ）は、エチレンモノマー単位、不飽和カルボン酸エステルモノマー単位、及び、不飽和ジカルボン酸モノマー単位又はその誘導体モノマー単位を構成モノマーとして含み、  前記成分（Ｂ）は、前記エチレンモノマー単位を９０．０〜９７．４モル％、前記不飽和カルボン酸エステルモノマー単位を２．５〜９．９モル％、及び、前記不飽和ジカルボン酸モノマー単位又はその誘導体モノマー単位を０．１〜３．０モル％の割合で含み、  前記成分（Ａ）１００質量部に対して、前記成分（Ｂ）を、２質量部を超え１５質量部以下で含み、  前記成分（Ｂ）の分散粒子の平均長径が３μｍ以下であることを特徴とする、改質アスファルト組成物。【選択図】なし【特許請求の範囲】
【請求項１】
アスファルト（成分（Ａ））と、エチレン系三元共重合体（成分（Ｂ））とを含み、
前記成分（Ｂ）は、エチレンモノマー単位、不飽和カルボン酸エステルモノマー単位、及び、不飽和ジカルボン酸モノマー単位又はその誘導体モノマー単位を構成モノマーとして含み、
前記成分（Ｂ）は、前記エチレンモノマー単位を９０．０〜９７．４モル％、前記不飽和カルボン酸エステルモノマー単位を２．５〜９．９モル％、及び、前記不飽和ジカルボン酸モノマー単位又はその誘導体モノマー単位を０．１〜３．０モル％の割合で含み、
前記成分（Ａ）１００質量部に対して、前記成分（Ｂ）を、２質量部を超え１５質量部以下で含み、
前記成分（Ｂ）の分散粒子の平均長径が３μｍ以下であることを特徴とする、改質アスファルト組成物。
【請求項２】
さらに、ゴム成分（成分（Ｃ））を含み、
前記成分（Ａ）１００質量部に対して、前記成分（Ｃ）を１〜３０質量部含む、請求項１に記載の改質アスファルト組成物。
【請求項３】
前記成分（Ｂ）の温度１９０℃、荷重２．１６ｋｇにて測定されるメルトフローレート（ＭＦＲ）が１〜１００ｇ／１０分である、請求項１又は２に記載の改質アスファルト組成物。
【請求項４】
前記成分（Ｂ）の前記不飽和カルボン酸エステルモノマー単位が、アクリル酸メチルモノマー単位である、請求項１〜３のいずれか１項に記載の改質アスファルト組成物。
【請求項５】
前記成分（Ｃ）が、ビニル芳香族モノマー単位と共役ジエンモノマー単位とを含有するブロック共重合体である、請求項１〜４のいずれか１項に記載の改質アスファルト組成物。
【請求項６】
少なくとも請求項１〜５のいずれか１項に記載の改質アスファルト組成物と骨材とを含有することを特徴とする改質アスファルト混合物。
【請求項７】
アスファルト（成分（Ａ））と、エチレン系三元共重合体（成分（Ｂ））とを準備する工程と、
前記成分（Ａ）１００質量部に対して、前記成分（Ｂ）を、２質量部を超え１５質量部以下で混合する工程と、を含み、
前記成分（Ｂ）は、エチレンモノマー単位、不飽和カルボン酸エステルモノマー単位、及び、不飽和ジカルボン酸モノマー単位又はその誘導体モノマー単位を構成モノマーとして含み、
前記成分（Ｂ）は、前記エチレンモノマー単位を９０．０〜９７．４モル％、前記不飽和カルボン酸エステルモノマー単位を２．５〜９．９モル％、及び、前記不飽和ジカルボン酸モノマー単位又はその誘導体モノマー単位を０．１〜３．０モル％の割合で含み、
前記成分（Ｂ）の分散粒子の平均長径が３μｍ以下であることを特徴とする、改質アスファルト組成物の製造方法。
【請求項８】
前記準備工程において、さらに、ゴム成分（成分（Ｃ））を準備し、
前記混合工程において、前記成分（Ａ）１００質量部に対して、前記成分（Ｂ）を２質量部を超え１５質量部以下、前記成分（Ｃ）を１〜３０質量部混合する、請求項７に記載の改質アスファルト組成物の製造方法。
【請求項９】
少なくとも請求項１〜５のいずれか１項に記載の改質アスファルト組成物に骨材を混合することを特徴とする改質アスファルト混合物の製造方法。
【発明の詳細な説明】
【技術分野】
【０００１】
本発明は、改質アスファルト組成物及び改質アスファルト混合物並びにこれらの製造方法に関する。
【背景技術】
【０００２】
アスファルト組成物は、道路舗装、遮音シート、アスファルトルーフィング等の用途に広く利用されている。このようなアスファルト組成物としては、用途に応じた性能を付加するために種々のポリマーを含有する改質アスファルト組成物が挙げられる。
改質アスファルト組成物は、例えば、エチレン−酢酸ビニル共重合体、エチレン−エチルアクリレート共重合体、ゴムラテックス、又は共役ジエンとビニル芳香族炭化水素とからなるブロック共重合体等を含有することがある。
また、アスファルト組成物に、オイルを添加したり、硫黄や過酸化物等の架橋剤を添加して架橋を行うことがある。
【０００３】
例えば、特許文献１には、ビチューメン・重合体組成物の製造方法において、３０乃至２００の針入度を有するビチューメン８０乃至９８重量％と、特定のシークエンスブロック共重合体２乃至２０重量％とを、１３０乃至２３０℃の温度で互いに接触させ、得られた混合物を少なくとも２時間攪拌し、ビチューメンの０．１乃至３重量％の硫黄を添加し、このようにして得られた混合物を少なくとも２０分間攪拌状態に維持することを含むビチューメン・重合体組成物の製造方法が開示されている。
【０００４】
特許文献２には、１００℃〜２３０℃の温度でアスファルトにスチレンと共役ジエンとのブロックコポリマーを該アスファルトの０．５〜１５重量％の量で加えると共に硫黄供与体化合物を含む特定の結合剤も加えて混合物を形成し、且つ得られた混合物を前記温度範囲で１０分以上撹拌し続ける操作を含み、この結合剤をアスファルト−ポリマー組成物の製造に使用されるコポリマーの０．５〜１０重量％に等しい量の硫黄を供給するのに適した割合で使用することを特徴とするアスファルト−ポリマー組成物の製造方法が開示されている。
【０００５】
特許文献３には、特定の構造を有する共役ジエンとビニル芳香族炭化水素とからなる共重合体を含むアスファルト組成物が開示されている。
【０００６】
特許文献４には、共役ジエンとビニル芳香族化合物からなる共重合体に、水素を添加してなる特定の水添共重合体（１）０．５〜５０重量部及びアスファルト（２）１００重量部からなるアスファルト組成物が開示されている。
【０００７】
特許文献５には、ビチューメン類９５乃至９９重量％とポリマー１ないし５重量％からなる組成物において、当該ポリマーが特定のメルトインデクス並びに特定の構成単位及び構成割合からなる３元共重合体である組成物が開示されている。
【０００８】
特許文献６には、アスファルト（Ａ）１００質量部に対して、ブロック共重合体（Ｂ）０．５〜２０質量部と、前記ブロック共重合体（Ｂ）以外のゴム成分及び／又は樹脂成分を含む添加剤（Ｃ）０．５〜２０質量部とを含有する、改質アスファルト組成物であって、前記ブロック共重合体（Ｂ）は、少なくともビニル芳香族単量体単位と共役ジエン単量体単位とを含有し、前記ブロック共重合体（Ｂ）中に含まれるビニル芳香族単量体単位の含有量が３３〜６０質量％であり、前記ブロック共重合体（Ｂ）の動的粘弾性測定による損失正接（ｔａｎδ）のピーク温度が−５０℃以上−５℃以下である、改質アスファルト組成物が開示されている。
【先行技術文献】
【特許文献】
【０００９】
【特許文献１】特公昭５７−２４３８５号公報
【特許文献２】特開平３−５０１０３５号公報
【特許文献３】米国特許出願公開第２００３／０１４９１４０号明細書
【特許文献４】特開２００３−２３８８１３号公報
【特許文献５】特開昭５９−１０２９５２号公報
【特許文献６】特開２０１６−２１０６４７号公報
【発明の概要】
【発明が解決しようとする課題】
【００１０】
近年、道路通行車両の増大、あるいは車両の高速化といった事情に伴い、軟化点がより高く、弾性率等の機械的強度に優れることに加え、耐流動性、耐骨材剥離性に優れる改質アスファルト組成物がますます求められている。
【００１１】
しかしながら、特許文献１及び２に開示されているような改質アスファルト組成物では、未だ高温貯蔵安定性（耐熱性）について、満足できる結果が得られず、また、アスファルトとポリマーとの溶解性（以下、単に「相容性」ともいう）についてもさらなる改良の余地がある。
【００１２】
また、特許文献３に開示されているような改質アスファルト組成物では、軟化点（耐流動性）、高温貯蔵安定性（耐熱性）の特性バランスにおいて不十分である。
【００１３】
特許文献４に開示されているような改質アスファルト組成物では、ビニル芳香族化合物の含有量が多いため、高温貯蔵安定性（耐熱性）が優れるものの、軟化点（耐流動性）において十分な特性が得られず、道路舗装用として用いることが困難である。
【００１４】
特許文献５に開示されているような改質アスファルト組成物では、耐骨材剥離性に優れるものの、硬さが低く、耐久度において不十分である。
【００１５】
特許文献６に開示されているような改質アスファルト組成物では、耐流動性、相容性に優れるものの、耐骨材剥離性において不十分である。
【００１６】
本発明は、上記問題点に鑑みてなされたものであり、耐流動性に優れ、特に相容性、耐骨材剥離性に極めて優れる改質アスファルト組成物及び改質アスファルト混合物、並びにこれらの製造方法を提供することを目的とする。
【課題を解決するための手段】
【００１７】
本発明者らは、上記課題を解決するため鋭意検討を行った結果、アスファルトと、特定のエチレン系三元共重合体とを含む樹脂組成物を用いることにより、上記課題を解決できることを見出し、本発明を完成した。
【００１８】
本発明の改質アスファルト組成物は、アスファルト（成分（Ａ））と、エチレン系三元共重合体（成分（Ｂ））とを含み、
前記成分（Ｂ）は、エチレンモノマー単位、不飽和カルボン酸エステルモノマー単位、及び、不飽和ジカルボン酸モノマー単位又はその誘導体モノマー単位を構成モノマーとして含み、
前記成分（Ｂ）は、前記エチレンモノマー単位を９０．０〜９７．４モル％、前記不飽和カルボン酸エステルモノマー単位を２．５〜９．９モル％、及び、前記不飽和ジカルボン酸モノマー単位又はその誘導体モノマー単位を０．１〜３．０モル％の割合で含み、
前記成分（Ａ）１００質量部に対して、前記成分（Ｂ）を、２質量部を超え１５質量部以下で含み、
前記成分（Ｂ）の分散粒子の平均長径が３μｍ以下であることを特徴とする。
【００１９】
本発明の改質アスファルト組成物においては、さらに、ゴム成分（成分（Ｃ））を含み、
前記成分（Ａ）１００質量部に対して、前記成分（Ｃ）を１〜３０質量部含んでいてもよい。
【００２０】
本発明の改質アスファルト組成物においては、前記成分（Ｂ）の温度１９０℃、荷重２．１６ｋｇにて測定されるメルトフローレート（ＭＦＲ）が１〜１００ｇ／１０分であってもよい。
【００２１】
本発明の改質アスファルト組成物においては、前記成分（Ｂ）の前記不飽和カルボン酸エステルモノマー単位が、アクリル酸メチルモノマー単位であってもよい。
【００２２】
本発明の改質アスファルト組成物において、前記成分（Ｃ）が、ビニル芳香族モノマー単位と共役ジエンモノマー単位とを含有するブロック共重合体であってもよい。
【００２３】
本発明の改質アスファルト混合物は、少なくとも前記改質アスファルト組成物と骨材とを含有する。
【００２４】
本発明の改質アスファルト組成物の製造方法は、アスファルト（成分（Ａ））と、エチレン系三元共重合体（成分（Ｂ））とを準備する工程と、
前記成分（Ａ）１００質量部に対して、前記成分（Ｂ）を、２質量部を超え１５質量部以下で混合する工程と、を含み、
前記成分（Ｂ）は、エチレンモノマー単位、不飽和カルボン酸エステルモノマー単位、及び、不飽和ジカルボン酸モノマー単位又はその誘導体モノマー単位を構成モノマーとして含み、
前記成分（Ｂ）は、前記エチレンモノマー単位を９０．０〜９７．４モル％、前記不飽和カルボン酸エステルモノマー単位を２．５〜９．９モル％、及び、前記不飽和ジカルボン酸モノマー単位又はその誘導体モノマー単位を０．１〜３．０モル％の割合で含み、
前記成分（Ｂ）の分散粒子の平均長径が３μｍ以下であることを特徴とする。
【００２５】
本発明の改質アスファルト組成物の製造方法においては、前記準備工程において、さらに、ゴム成分（成分（Ｃ））を準備し、
前記混合工程において、前記成分（Ａ）１００質量部に対して、前記成分（Ｂ）を、２質量部を超え１５質量部以下、前記成分（Ｃ）を１〜３０質量部混合してもよい。
【００２６】
本発明の改質アスファルト混合物の製造方法は、少なくとも前記改質アスファルト組成物に骨材を混合することを特徴とする。
【発明の効果】
【００２７】
本発明によれば、耐流動性に優れ、特に相容性、耐骨材剥離性に極めて優れ、高い排水性、防水性を有する改質アスファルト組成物及び改質アスファルト混合物を提供することができ、橋面道路や高速道路、防水シート、屋根やトンネルなどのコーテイングなどの分野で好適に利用できる。
【図面の簡単な説明】
【００２８】
【図１】図１は改質アスファルト組成物における各成分の分散状態を示す図である。
【図２】図２は改質アスファルト混合物の耐骨材剥離の状態を示す図である。
【発明を実施するための形態】
【００２９】
１．改質アスファルト組成物
本発明の改質アスファルト組成物は、アスファルト（成分（Ａ））と、エチレン系三元共重合体（成分（Ｂ））とを含み、
前記成分（Ｂ）は、エチレンモノマー単位、不飽和カルボン酸エステルモノマー単位、及び、不飽和ジカルボン酸モノマー単位又はその誘導体モノマー単位を構成モノマーとして含み、
前記成分（Ｂ）は、前記エチレンモノマー単位を９０．０〜９７．４モル％、前記不飽和カルボン酸エステルモノマー単位を２．５〜９．９モル％、及び、前記不飽和ジカルボン酸モノマー単位又はその誘導体モノマー単位を０．１〜３．０モル％の割合で含み、
前記成分（Ａ）１００質量部に対して、前記成分（Ｂ）を、２質量部を超え１５質量部以下で含み、
前記成分（Ｂ）の分散粒子の平均長径が３μｍ以下であることを特徴とする。
【００３０】
＜成分（Ａ）：アスファルト＞
アスファルトとしては、石油精製の際の副産物（石油アスファルト）、又は天然の産出物（天然アスファルト）として得られるもの、若しくはこれらと石油類を混合したもの等が挙げられる。アスファルトの主成分は瀝青（ビチューメン）と呼ばれるものが一般的である。
アスファルトの具体例としては、例えば、ストレートアスファルト、セミブローンアスファルト、ブローンアスファルト、溶剤脱瀝アスファルト、タール、ピッチ、オイルを添加したカットバックアスファルト、アスファルト乳剤等が挙げられる。入手性の観点から、アスファルトは、ストレートアスファルトであることが好ましい。これらは単独で使用しても、混合して使用してもよい。
また、各種アスファルトに石油系溶剤抽出油、アロマ系炭化水素系プロセスオイルあるいはエキストラクト等の芳香族系重質鉱油等を添加してもよい。
【００３１】
アスファルトは、針入度（ＪＩＳ−Ｋ２２０７によって測定）が３０以上３００以下であることが好ましく、より好ましくは５０以上２５０以下、さらに好ましくは６０以上２００以下である。
【００３２】
＜成分（Ｂ）：エチレン系三元共重合体＞
成分（Ｂ）は、エチレンモノマー単位、不飽和カルボン酸エステルモノマー単位、及び、不飽和ジカルボン酸モノマー単位又はその誘導体モノマー単位を構成モノマーとして含む。
成分（Ｂ）は、エチレンモノマー単位を９０．０〜９７．４モル％、不飽和カルボン酸エステルモノマー単位を２．５〜９．９モル％、不飽和ジカルボン酸モノマー単位又はその誘導体モノマー単位を０．１〜３．０モル％の割合で含む。
成分（Ｂ）に含まれる構成モノマーの構成割合が上記の範囲であることにより、耐流動性、相容性、耐骨材剥離性に優れた、改質アスファルト組成物となる。
成分（Ｂ）は、ランダム共重合体、ブロック共重合体、グラフト共重合体等が挙げられる。これらの中では、不飽和カルボン酸エステルを多く含むことが可能なランダム共重合体が好ましい。
本願明細書において、共重合体を構成する構成単位のことを「〜モノマー単位」といい、重合体の材料として記載する場合は「モノマー単位」の記載を省略することがある。
【００３３】
エチレンモノマー単位の構成割合は、成分（Ｂ）の全モル量を１００モル％としたとき９０．０〜９７．４モル％であればよく、好ましくは９０．３２〜９６．４２モル％、耐骨材剥離性向上の観点から特に好ましくは、９０．３２〜９２．６５モル％である。
また、エチレンの構成割合は、成分（Ｂ）の全質量１００質量％に対して好ましくは７０．０〜９０．０質量％、さらに好ましくは７５．０〜８９．５質量％、特に好ましくは７５．０〜８０．０質量％である。構成割合が上記範囲内であると、成形性が良好であり、本発明の目的に合致する改質アスファルト組成物を得ることができる。
【００３４】
成分（Ｂ）を構成する不飽和カルボン酸エステルとしては、アクリル酸エステル、メタクリル酸エステル、フマル酸エステル、マレイン酸エステルから選択される化合物等が挙げられる。
具体的には、アクリル酸メチル、アクリル酸エチル、アクリル酸プロピル、アクリル酸ブチル、アクリル酸ヘキシル、アクリル酸オクチル、アクリル酸ラウリル、アクリル酸ベンジル、メタクリル酸メチル、メタクリル酸エチル、メタクリル酸プロピル、メタクリル酸ブチル、メタクリル酸ヘキシル、メタクリル酸オクチル、メタクリル酸ラウリル、メタクリル酸ベンジル、フマル酸メチル、フマル酸エチル、フマル酸プロピル、フマル酸ブチル、フマル酸ジメチル、フマル酸ジエチル、フマル酸ジプロピル、フマル酸ジブチル、マレイン酸メチル、マレイン酸エチル、マレイン酸プロピル、マレイン酸ブチル、マレイン酸ジメチル、マレイン酸ジエチル、マレイン酸ジプロピル、マレイン酸ジブチル等が挙げられる。
これらの中でも、アクリル酸アルキル、メタクリル酸アルキル、更に好ましくは、アクリル酸メチルが好適なものとして挙げられる。
また、成分（Ｂ）を構成する不飽和カルボン酸エステルは、必要に応じて二種類以上使用することもできる。
【００３５】
不飽和カルボン酸エステルモノマー単位の構成割合は、成分（Ｂ）の全モル量を１００モル％としたとき２．５〜９．９モル％であればよく、好ましくは２．８１〜９．００モル％、特に好ましくは６．０２〜９．００モル％である。
また、不飽和カルボン酸エステルの構成割合は、成分（Ｂ）の全質量に対して好ましくは５〜２９質量％、更に好ましくは７〜２７質量％、特に好ましくは８．０〜２３．０質量％、さらに特に好ましくは１６．０〜２３．０質量％である。構成割合が上記範囲内であると、成形性が良好であり、本発明の目的に合致する改質アスファルト組成物を得ることができる。
【００３６】
成分（Ｂ）を構成する不飽和ジカルボン酸又はその誘導体としては、ラジカル重合性酸無水物であることが好ましく、例えば、無水マレイン酸、無水イタコン酸、無水エンディック酸、無水シトラコン酸、１−ブテン−３，４−ジカルボン酸無水物、炭素数が多くとも１８である末端に二重結合を有するアルケニル無水コハク酸、炭素数が多くとも１８である末端に二重結合を有するアルカジエニル無水コハク酸などが挙げられる。これらは、単独で又は二種類以上併用しても差し支えない。これらのうち、無水マレイン酸及び無水イタコン酸が好適である。
【００３７】
不飽和ジカルボン酸モノマー単位又はその誘導体モノマー単位の構成割合は、成分（Ｂ）の全モル量を１００モル％としたとき０．１〜３．０モル％であればよく、好ましくは０．６８〜１．３２モル％である。
また、不飽和ジカルボン酸又はその誘導体が不飽和ジカルボン酸無水物の場合、不飽和ジカルボン酸無水物の構成割合は、成分（Ｂ）の全質量１００質量％に対して好ましくは１〜５質量％、更に好ましくは２〜４質量％である。不飽和ジカルボン酸無水物が１〜５質量％の範囲であると、樹脂の架橋密度を上げることができる。また、５質量％以下であると、樹脂組成物の柔軟性、耐吸湿性などの性質が向上する。
【００３８】
前記成分（Ｂ）は、改質アスファルト組成物中に分散粒子として存在する。
この場合、その分散粒子の平均長径は３μｍ以下、好ましくは２μｍ以下、更に好ましくは１μｍ以下である。
分散粒子の平均長径が上記の範囲であることにより、耐流動性、相容性、耐骨材剥離性に優れた改質アスファルト組成物となる。
【００３９】
分散粒子の平均長径は、改質アスファルト組成物に含まれる成分（Ｂ）の粒子径を測定することにより求めることができる。
例えば、当該粒子径は、スカラ社製デジタルマイクロウォッチャーＨＤＭ−２１００による透過光を用いて、測定温度２５℃、測定倍率４００倍、測定モード透過光により測定し、粒子毎に長径を測定し、その平均値を求めることができる。
測定用のサンプルは、撹拌中の改質アスファルト組成物１０ｍｇをスライドガラス上に採取し、１８０℃に熱したホットプレート上で２０秒静置させ、溶融させ、その後、溶融した改質アスファルト組成物上にカバーガラスを載せて薄く延ばし、室温で３０分間放置した後、デジタルマイクロウォッチャーで分散粒子径を測定する。
【００４０】
本発明に用いる成分（Ｂ）は、更に以下の（ｂ１）〜（ｂ２）の性状を有することが好ましい。
（ｂ１）ＭＦＲ
成分（Ｂ）の温度１９０℃、荷重２．１６ｋｇにおけるメルトフローレート（ＭＦＲ）が１〜１００ｇ／１０分、好ましくは２〜８０ｇ／１０分、更に好ましくは５〜５０ｇ／１０分である。
ＭＦＲが上記の範囲であることにより、耐流動性、相容性、耐骨材剥離性に優れたものを製造することができる。
ここで、ＭＦＲは、ＪＩＳ  Ｋ６９２２−２：２０１０に準拠して測定される値である。
ＭＦＲは、成分（Ｂ）の分子量を小さくすることにより、大きくすることができる。
【００４１】
（ｂ２）密度
成分（Ｂ）の密度が０．９２０〜０．９７０ｇ／ｃｍ３、好ましくは０．９２５〜０．９６０ｇ／ｃｍ３、更に好ましくは０．９３０〜０．９５０ｇ／ｃｍ３である。
密度が上記の範囲であることにより、耐流動性、相容性、耐骨材剥離性に優れたものを製造することができる。
ここで、密度は、ＪＩＳ  Ｋ６９２２−２：２０１０に準拠して測定される値である。
密度は、成分（Ｂ）の構成モノマー量を変化させることにより、調整することができる。
【００４２】
＜成分（Ｃ）：ゴム成分＞
本発明の改質アスファルト組成物は、必要に応じ、ゴム成分（成分（Ｃ））を含んでいてもよい。
ゴム成分としては、ビニル芳香族モノマー単位と共役ジエンモノマー単位とを含有するブロック共重合体であってもよい。
改質アスファルト組成物が成分（Ｃ）を所定量含むことにより、特に耐流動性が改良される。
【００４３】
共役ジエンとしては、特に限定されないが、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等の１対の共役二重結合を有するジオレフィンが挙げられる。このなかでも、好ましくは、１，３−ブタジエン、イソプレンが挙げられる。また、機械強度の観点から、１，３−ブタジエンがより好ましい。これらは１種単独で使用してもよいし、２種以上を併用してもよい。
【００４４】
ビニル芳香族としては、特に限定されないが、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等のビニル芳香族化合物が挙げられる。このなかでも経済性の観点から、スチレンが好ましい。これらは１種単独で用いてもよいし、２種以上を併用してもよい。
上記共役ジエン及びビニル芳香族の他、共役ジエン及びビニル芳香族と共重合可能な他のモノマーを用いることもできる。
【００４５】
また、成分（Ｃ）としては、天然ゴム、合成ゴム等が挙げられる。
合成ゴムとしては、ポリイソプレンゴム、ポリブタジエンゴム（ＢＲ）、スチレンブタジエンゴム（ＳＢＲ）、変性スチレンブタジエンゴム（変性ＳＢＲ）、スチレン−ブタジエン−スチレンブロック共重合体（ＳＢＳ）、スチレン−エチレン−ブチレン−スチレンブロック共重合体（ＳＥＢＳ）、スチレン−ブチレン−ブタジエン−スチレン共重合体（ＳＢＢＳ）、エチレンプロピレン共重合体（ＥＰＤＭ）等のオレフィン系エラストマー、クロロプレンゴム等が挙げられる。
ゴム成分としては、改質アスファルト組成物の高い相容性や、耐流動性を改良する点で、ポリイソプレンゴム、ポリブタジエンゴム、スチレンブタジエンゴム、スチレン−ブタジエン−スチレンブロック共重合体が好ましく、ポリブタジエンゴム、スチレンブタジエンゴム、スチレン−ブタジエン−スチレンブロック共重合体がより好ましい。
【００４６】
成分（Ｃ）の温度２００℃、荷重２．１６ｋｇにおけるＭＦＲの下限値は、改質アスファルト組成物の製造時間短縮の観点から、０．１ｇ／１０分以上が好ましく、１ｇ／１０分以上がより好ましい。
また、成分（Ｃ）のＭＦＲの上限値は、アスファルトに添加するポリマー添加量が少なくなることや、改質アスファルト組成物の引張後の回復性の点で、５０ｇ／１０分以下が好ましく、１０ｇ／１０分以下がさらに好ましい。
【００４７】
＜その他の成分＞
本発明の改質アスファルト組成物には、性能を損なわない範囲で、常法に従い、オレフィン系重合体や他の熱可塑性樹脂のほか、粘着付与材、軟化材、剥離防止剤、可塑剤、離型剤、酸化防止剤、紫外線吸収剤、光安定剤、滑剤、帯電防止剤、防曇剤、ブロッキング防止剤、加工助剤、着色顔料、架橋剤、発泡剤、無機又は有機充填剤、難燃剤等の公知の添加材、補強材を配合することができる。
これらの添加材等の含有量は、アスファルト１００質量部に対して通常５０質量部以下である。
【００４８】
粘着付与材としては、「ゴム・プラスチック配合薬品」（ラバーダイジェスト社編）に記載されたものが使用でき、改質アスファルト組成物の高い相容性や、耐骨材剥離性改良の点で、芳香族炭化水素樹脂が好ましく、例えば、ロジン系樹脂、水添ロジン系樹脂、テルペン系樹脂、クマロン系樹脂、フェノール系樹脂、テルペン−フェノール系樹脂、芳香族炭化水素樹脂、及び脂肪族炭化水素樹脂等が挙げられる。
【００４９】
軟化材としては、鉱物油系軟化剤、又は合成樹脂系軟化剤のいずれも使用でき、鉱物油系軟化剤としては、一般に、パラフィン系オイル、ナフテン系オイル、芳香族系オイル等が挙げられる。
【００５０】
剥離防止剤としては、例えば樹脂酸が好適であり、カルボキシル基を有する炭素数２０の多環式ジテルペンであって、アビエチン酸、デヒドロアビエチン酸、ネオアビエチン酸、ピマール酸、イソピマール酸、パラストリン酸のうち何れか１種以上を含有するロジンが挙げられる。また、脂肪酸又は脂肪酸アミドは、剥離防止剤及び滑剤として機能することができる。
【００５１】
本発明の改質アスファルト組成物には、成分（Ｂ）のエチレン系三元共重合体中に含まれるラジカル重合性酸無水物に由来する単位に含まれるカルボニル基を活性化し、水酸基と酸無水物基との反応を促進させる化合物（反応促進剤）を添加してもよい。
このような反応促進剤としては、様々なものが挙げられるが、その一例を挙げれば、有機カルボン酸の金属塩がある。
有機カルボン酸の金属塩としては、炭素数１〜３０の脂肪酸の金属塩、例えば、酢酸、プロピオン酸、酪酸、オクタン酸、デカン酸、ラウリン酸、ミリスチン酸、パルミチン酸、ステアリン酸、オレイン酸、ベヘン酸等と周期表の第１族、第２族、第１２族、第１３族の金属（例えば、Ｌｉ、Ｎａ、Ｋ、Ｍｇ、Ｃａ、Ｚｎ、Ａｌ等）との塩が挙げられる。
更に具体例を示せば、酢酸リチウム、酢酸ナトリウム、酢酸マグネシウム、酢酸アルミニウム、酪酸カリウム、酪酸カルシウム、酪酸亜鉛、オクタン酸ナトリウム、オクタン酸カルシウム、デカン酸カリウム、デカン酸マグネシウム、デカン酸亜鉛、ラウリン酸リチウム、ラウリン酸ナトリウム、ラウリン酸カルシウム、ラウリン酸アルミニウム、ミリスチン酸カリウム、ミリスチン酸ナトリウム、ミリスチン酸アルミニウム、パルミチン酸ナトリウム、パルミチン酸亜鉛、パルミチン酸マグネシウム、ステアリン酸ナトリウム、ステアリン酸カリウム、ステアリン酸カルシウム、ステアリン酸亜鉛、オレイン酸ナトリウム、ベヘン酸ナトリウムなどが挙げられる。
これらのうち、ラウリン酸リチウム、ラウリン酸ナトリウム、ラウリン酸カルシウム、ラウリン酸アルミニウム、ミリスチン酸カリウム、ミリスチン酸ナトリウム、ミリスチン酸アルミニウム、パルミチン酸ナトリウム、パルミチン酸亜鉛、パルミチン酸マグネシウム、ステアリン酸ナトリウム、ステアリン酸カリウム、ステアリン酸カルシウム、ステアリン酸亜鉛、オレイン酸ナトリウムなどが好適である。
【００５２】
上記の反応促進剤は、有機カルボン酸の金属塩が好適に用いられる。
また、上記の各種の反応促進剤を必要に応じて２種類以上併用することもできる。
これらの反応促進剤の使用量は、成分（Ｂ）１００質量部に対して０．００１〜２０質量部の範囲となることが好ましく、０．０１〜１５質量部の範囲となることが更に好ましい。
反応促進剤の使用量が上記の範囲内であると、反応が促進されて組成物中に架橋構造を効果的に導入すること可能となる。
【００５３】
＜改質アスファルト組成物＞
本発明の改質アスファルト組成物は、成分（Ａ）１００質量部に対して、成分（Ｂ）を、２質量部を超え１５質量部以下で含む組成物であって、必要に応じ、さらに成分（Ｃ）１〜３０質量部を含む。
成分（Ｂ）の組成割合は、成分（Ａ）１００質量部に対して、２質量部を超え１５質量部以下、好ましくは３〜１４質量部、更に好ましくは４〜１３質量部、更により好ましくは４．２〜４．５質量部である。成分（Ｂ）の組成割合を上記範囲とすることにより、耐流動性、相容性、耐骨材剥離性に優れたものとなる。
成分（Ｃ）の組成割合は、成分（Ａ）１００質量部に対して、１〜３０質量部、好ましくは２〜２５質量部、更に好ましくは５〜２０質量部、更により好ましくは６〜７．９質量部である。成分（Ｃ）の組成割合を上記範囲とすることにより、耐流動性、相容性、耐骨材剥離性に優れたものとなる。
【００５４】
２．改質アスファルト組成物の製造方法
本発明の改質アスファルト組成物の製造方法は、アスファルト（成分（Ａ））と、エチレン系三元共重合体（成分（Ｂ））とを準備する工程と、
前記成分（Ａ）１００質量部に対して、前記成分（Ｂ）を、２質量部を超え１５質量部以下で混合する工程と、を含み、
前記成分（Ｂ）は、エチレンモノマー単位、不飽和カルボン酸エステルモノマー単位、及び、不飽和ジカルボン酸モノマー単位又はその誘導体モノマー単位を構成モノマーとして含み、
前記成分（Ｂ）は、前記エチレンモノマー単位を９０．０〜９７．４モル％、前記不飽和カルボン酸エステルモノマー単位を２．５〜９．９モル％、及び、前記不飽和ジカルボン酸モノマー単位又はその誘導体モノマー単位を０．１〜３．０モル％の割合で含み、
前記成分（Ｂ）の分散粒子の平均長径が３μｍ以下であることを特徴とする。
【００５５】
本発明の改質アスファルト組成物の製造方法は、少なくとも（１）準備工程、及び（２）混合工程を有る。
（１）準備工程
準備工程は、アスファルト（成分（Ａ））と、エチレン系三元共重合体（成分（Ｂ））とを準備する工程である。
準備工程は、必要に応じさらにゴム成分（成分（Ｃ））を準備してもよい。
成分（Ａ）、成分（Ｂ）、及び、成分（Ｃ）を準備する順番は特に限定されない。
成分（Ａ）、成分（Ｂ）、及び、成分（Ｃ）としては、上記１．改質アスファルト組成物に記載したものと同様のものを用いることができるため、ここでの記載は省略する。
【００５６】
（２）混合工程
混合工程は、前記成分（Ａ）１００質量部に対して、前記成分（Ｂ）を、２質量部を超え１５質量部以下で混合する工程である。
混合工程は、必要に応じ、前記成分（Ａ）１００質量部に対して、前記成分（Ｂ）を、２質量部を超え１５質量部以下、及び、前記成分（Ｃ）を１〜３０質量部混合してもよい。
成分（Ｂ）の混合割合は、成分（Ａ）１００質量部に対して、、２質量部を超え１５質量部以下、好ましくは３〜１４質量部、更に好ましくは４〜１３質量部、更により好ましくは４．２〜４．５質量部である。成分（Ｂ）の混合割合を上記範囲とすることにより、耐流動性、相容性、耐骨材剥離性に優れた改質アスファルト組成物となる。
成分（Ｃ）の混合割合は、成分（Ａ）１００質量部に対して、１〜３０質量部、好ましくは２〜２５質量部、更に好ましくは５〜２０質量部、更により好ましくは６〜７．９質量部である。成分（Ｃ）の混合割合を上記範囲とすることにより、耐流動性、相容性、耐骨材剥離性に優れた改質アスファルト組成物となる。
混合方法は特に限定されず、例えば、押出機、ニーダー、バンベリーミキサーなどの溶融混練機等で混合することができる。
撹拌方法は、垂直インペラ、サイドアーム型インペラ等の攪拌機、乳化機を含めたホモジナイザー、あるいはポンプによる撹拌が挙げられる。
改質アスファルト組成物の各成分を混合する温度は、改質アスファルト組成物中において成分（Ｂ）の分散粒子の平均長径を３μｍ以下とする観点から、温度１６０〜２００℃、好ましくは１７０〜１９０℃、更に好ましくは１７５〜１８５℃である。
【００５７】
３．改質アスファルト混合物
本発明の改質アスファルト混合物は、少なくとも前記改質アスファルト組成物と骨材とを含有することを特徴とする。
骨材としては特に限定されず、例えば、社団法人日本道路協会発行の「アスファルト舗装要綱」に記載されている舗装用の骨材であればどのようなものでも使用できる。
骨材としては、具体的には、砕石、玉石、砂利、鉄鋼スラグ等である。
また、これらの骨材にアスファルトを被覆したアスファルト被覆骨材および再生骨材なども使用できる。
その他、これに類似する粒状材料、人工焼成骨材、焼成発泡骨材、人工軽量骨材、陶磁器粒、ルクソバイト、アルミニウム粒、プラスチック粒、セラミックス、エメリー、建設廃材、繊維等も使用することができる。
骨材は、一般に、粗骨材、細骨材、及びフィラーに大別される。
【００５８】
粗骨材とは、２．３６ｍｍふるいに留まる骨材であって、一般には粒径範囲２．５〜５ｍｍの７号砕石、粒径範囲５〜１３ｍｍの６号砕石、粒径範囲１３〜２０ｍｍの５号砕石、更には、粒径範囲２０〜３０ｍｍの４号砕石などの種類がある。
本実施形態の改質アスファルト混合物においては、これら種々の粒径範囲の粗骨材の１種または２種以上を混合した骨材、或いは、合成された骨材などを使用することができる。
これらの粗骨材には、骨材に対して０．３〜１質量％程度のストレートアスファルトを被覆しておいても良い。
【００５９】
細骨材とは、２．３６ｍｍふるいを通過し、かつ、０．０７５ｍｍふるいに止まる骨材をいい、例えば、川砂、丘砂、山砂、海砂、スクリーニングス、砕石ダスト、シリカサンド、人工砂、ガラスカレット、鋳物砂、再生骨材破砕砂などが挙げられる。
【００６０】
フィラーとは、０．０７５ｍｍふるいを通過するものであって、例えば、スクリーニングスのフィラー分、石粉、消石灰、セメント、焼却炉灰、クレー、タルク、フライアッシュ、カーボンブラックなどが挙げられる。このほか、フィラーとしては、ゴム粉粒、コルク粉粒、木質粉粒、樹脂粉粒、繊維粉粒、パルプ、人工骨材等であっても、０．０７５ｍｍふるいを通過するものであれば使用することができる。
【００６１】
粗骨材、細骨材あるいはフィラーは、単独で用いても良く、一般的には、２種以上を混合して用いられる。
【００６２】
改質アスファルト混合物中の骨材の含有量は、油付着時の高い耐質量損失や高い耐強度低下を有するアスファルト混合物を得るという観点からは、８５質量％以上９８質量％以下の範囲が好ましく、９０質量％以上９７質量％以下がより好ましい。
【００６３】
４．改質アスファルト混合物の製造方法
本発明の改質アスファルト混合物の製造方法は、少なくとも前記改質アスファルト組成物に骨材を混合することを特徴とする。
【００６４】
本発明の改質アスファルト混合物は、本実施形態の改質アスファルト組成物と骨材とを混合することにより製造することができる。
改質アスファルト組成物と骨材との混合温度は、通常、１２０℃以上、２００℃以下の範囲とすることができる。
改質アスファルト組成物と骨材との混合割合は、適宜設定することができる。
混合方法は、上記２．改質アスファルト組成物の製造方法に記載の方法と同様の方法を用いることができるため、ここでの記載は省略する。
【００６５】
＜改質アスファルト組成物および改質アスファルト混合物の用途＞
本発明の改質アスファルト組成物および改質アスファルト混合物は、様々な用途に使用でき、道路舗装や他の用途に使用できる。
他の用途としては、防水シート、屋根のコーティング、防水シート用のプライマー接着剤、舗装用封止結合剤、再利用アスファルト舗装における接着剤、低温調製アスファルトコンクリート用の結合剤、ファイバーグラスマット結合剤、コンクリート用のスリップコート、コンクリート用の保護コート、パイプラインおよび鉄製部品のクラックの封着等が挙げられる。
【実施例】
【００６６】
次に本発明を実施例によって具体的に説明するが、本発明はその要旨を逸脱しない限りこれらの実施例によって制約を受けるものではない。なお、組成物の物性等は、以下の方法で測定した。
【００６７】
［ＭＦＲ］
ＪＩＳ  Ｋ６９２２−２：２０１０に準拠して、温度１９０℃、荷重２．１６ｋｇにおけるメルトフローレート（ＭＦＲ）を測定した。
【００６８】
［密度］
ＪＩＳ  Ｋ６９２２−２：２０１０に準拠して測定した。
【００６９】
［改質アスファルト組成物のミクロ構造・分散形態評価］（相容性）
改質アスファルト組成物中の分散粒子の平均粒子径を測定することにより、相容性を評価した。
平均粒子径は、デジタルマイクロウォッチャーによる透過光を用いて、以下のように観察した。なお、測定装置、測定条件は以下の通りとした。
・サンプル調整方法：
撹拌中の改質アスファルト組成物１０ｍｇをスライドガラス上に採取し、１８０℃に熱したホットプレート上で２０秒静置させ、溶融させた。
その後、溶融した改質アスファルト組成物上にカバーガラスを載せて薄く延ばした。
室温で３０分間放置した後、デジタルマイクロウォッチャーで分散粒子径を観察し、粒子毎に長径を測定し、その平均値を求めた。平均長径が３μｍ以下のものを相容性良好「○」、３μｍを超えるものを相容性不良「×」とした。
・測定装置：スカラ社製デジタルマイクロウォッチャーＨＤＭ−２１００
・測定条件
測定温度：２５℃
倍率：４００倍
測定モード：透過光
【００７０】
［針入度］
改質アスファルト組成物の２５℃における針入度を、ＪＩＳ  Ｋ２２０７：２００６に準拠して測定した。
【００７１】
［軟化点］（耐熱性）
改質アスファルト組成物の軟化点は、ＪＩＳ  Ｋ２２０７：２００６に準拠して測定した。軟化点が５５℃以上のものを耐熱性良好「○」、５５℃未満ものを耐熱性不良「×」とした。
【００７２】
［ホイールトラッキング試験］（耐流動性、耐骨材剥離性）
耐流動性をホイールトラッキング試験による動的安定度に準拠して評価した。
また、耐骨材剥離性を試験後の断面を目視及び重量保持率により評価した。
ホイールトラッキング試験は、社団法人日本道路協会「舗装試験法便覧」の３−７−３「ホイールトラッキング試験方法」に準拠して行なった。以下に試験法の概略を記す。
【００７３】
（１）ホイールトラッキング試験：社団法人日本道路協会「舗装試験法便覧」の３−７−３「ホイールトラッキング試験方法」
アスファルトと骨材を加熱混合したアスファルト混合物を所定の型枠（２００×３００×５０ｍｍ）に入れ整形した供試体を６０℃の恒温室で規定荷重（６８６±１０Ｎ）の小型車輪を１０．５回／分往復させ、６０分における変形量（わだち掘れ量）を測定し、動的安定度（回／ｍｍ）を求め、混合物のわだち掘れに対する抵抗性を評価した。
動的安定度（ＤＳ：Ｄｙｎａｍｉｃ  Ｓｔａｂｉｌｉｔｙ）の値は大きいほど、高温時における加熱アスファルト混合物の耐流動性の良いことを示す。
動的安定度が１，０００回／ｍｍ以上のものを耐流動性良好「○」とし、１，０００回／ｍｍ未満のものを耐流動性不良「×」とした。
【００７４】
（２）耐骨材剥離性評価
ホイールトラッキング試験結果後のアスファルト混合物の断面より、骨材の剥離状態及びアスファルトの付着状況を評価した。
試験後の重量保持率が９０％以上のものを「◎」、８０％以上９０％未満のものを「○」、７０％以上８０％未満のものを「△」、７０％未満のものを「×」とした。
【００７５】
（実施例１）
［改質アスファルト組成物の製造］
成分（Ａ）としてＪＩＳ  Ｋ２２０７：２００６に準拠して測定される針入度が６０〜８０であるストレートアスファルト（Ａ−１）４００ｇを７５０ｍｌの金属性容器に入れ、当該容器を１８０℃のオイルバスに浸漬し、アスファルトを完全に溶融させた。
ＳＩＬＶＥＲＳＯＮ社製ホモジナイザー（ＬＡＲＴ）により回転速度１５００ｒｐｍで撹拌しながら、成分（Ｂ）として、エチレンモノマー単位が８９．５質量％（９６．４２モル％）、アクリル酸メチルモノマー単位が８．０質量％（２．８１モル％）、無水マレイン酸モノマー単位が２．５質量％（０．７７モル％）であるエチレン系三元共重合体（Ｂ−１）（ＭＦＲが８．５ｇ／１０分、密度が０．９３７ｇ／ｃｍ３である日本ポリエチレン社製レクスパールＥＴ２２０Ｘ）１６．８ｇ（成分（Ａ）１００質量部に対して４．２質量部）を添加した。
添加が終了したら、攪拌速度を４０００ｒｐｍに上げ、１時間混練して改質アスファルト組成物を得た。
得られた改質アスファルト組成物の評価結果を表１に示した。
【００７６】
［改質アスファルト混合物の製造］
次に、加熱装置を備える容量２７リットルの混合機に、以下の粒度分布を有する石粉及び砂粉である骨材９４．５質量部を投入し、２５秒間空練りを行った。
粒度分布：
ふるい目１９．０ｍｍのとき透過重量百分率が１００％、
ふるい目１３．２ｍｍのとき透過重量百分率が９９．６％、
ふるい目４．７５ｍｍのとき透過重量百分率が６４．２％、
ふるい目２．３６ｍｍのとき透過重量百分率が４３．１％、
ふるい目０．６ｍｍのとき透過重量百分率が２７％、
ふるい目０．３ｍｍのとき透過重量百分率が１９．７％、
ふるい目０．１５ｍｍのとき透過重量百分率が９．９％、
ふるい目０．０７５ｍｍのとき透過重量百分率が６．１％。
次いで、上記の改質アスファルト組成物５．５質量部を上記混合機に投入し、５０秒間本練りを行い、改質アスファルト混合物を得た。
得られたアスファルト混合物は、密粒度型のアスファルト混合物であった。
なお、アスファルト混合物の総量は１０ｋｇとなるようにし、空練り、本練りとも混合温度は１８０℃に調整した。
得られた改質アスファルト混合物の評価結果を表１に示した。
【００７７】
（実施例２）
成分（Ｂ）として、（Ｂ−１）の代わりに、エチレンモノマー単位が７５．０質量％（９０．３２モル％）、アクリル酸メチルモノマー単位が２３．０質量％（９．００モル％）、無水マレイン酸モノマー単位が２．０質量％（０．６８モル％）であるエチレン系三元共重合体（Ｂ−２）（ＭＦＲが１２ｇ／１０分である日本ポリエチレン社製レクスパールＥＴ３５０Ｘ）を使用した以外は実施例１と同様に行なった。
得られた改質アスファルト組成物及び改質アスファルト混合物の評価結果を表１に示した。
【００７８】
（実施例３）
成分（Ｂ）として、（Ｂ−１）の代わりに、エチレンモノマー単位が８０．０質量％（９２．６５モル％）、アクリル酸メチルモノマー単位が１６．０質量％（６．０３モル％）、無水マレイン酸モノマー単位が４．０質量％（１．３２モル％）であるエチレン系三元共重合体（Ｂ−３）（ＭＦＲが３０ｇ／１０分、密度が０．９４０ｇ／ｃｍ３である日本ポリエチレン社製レクスパールＥＴ５３０Ｈ）を使用した以外は実施例１と同様に行なった。
得られた改質アスファルト組成物及び改質アスファルト混合物の評価結果を表１に示した。
【００７９】
（実施例４）
成分（Ｂ）として、（Ｂ−１）１６．８ｇの代わりに（Ｂ−２）を１８．０ｇ（成分（Ａ）１００質量部に対して４．５質量部）使用し、更に成分（Ｃ）としてＪＳＲ社製スチレン系熱可塑性エラストマーＴＲ２６０１（Ｃ−１）（２００℃、荷重２．１６ｋｇで測定されるメルトフローレートが１ｇ／１０分）３１．６ｇ（成分（Ａ）１００質量部に対して７．９質量部）を使用した以外は実施例１と同様に行なった。
得られた改質アスファルト組成物及び改質アスファルト混合物の評価結果を表１に示した。
【００８０】
（比較例１）
成分（Ｂ）として、何も使用しない以外は実施例１と同様に行なった。
得られた改質アスファルト組成物及び改質アスファルト混合物の評価結果を表１に示した。
【００８１】
（比較例２）
成分（Ｂ）として、（Ｂ−１）を８．０ｇ（成分（Ａ）１００質量部に対して２質量部）使用した以外は実施例１と同様に行なった。
得られた改質アスファルト組成物及び改質アスファルト混合物の評価結果を表１に示した。
【００８２】
（比較例３）
成分（Ｂ）として、（Ｂ−２）を８．０ｇ（成分（Ａ）１００質量部に対して２質量部）使用した以外は実施例１と同様に行なった。
得られた改質アスファルト組成物及び改質アスファルト混合物の評価結果を表１に示した。
【００８３】
（比較例４）
成分（Ｂ）として、エチレンモノマー単位が９１．５質量％（９６．５モル％）、アクリル酸モノマー単位が８．５質量％（３．５モル％）であるエチレン系二元共重合体（Ｂ−４）（ＭＦＲが２５ｇ／１０分、日本ポリエチレン社製レクスパールＥＡＡ  Ａ２１１Ｓ）を１６．８ｇ（成分（Ａ）１００質量部に対して４質量部）使用した以外は実施例１と同様に行なった。
得られた改質アスファルト組成物及び改質アスファルト混合物の評価結果を表１に示した。
【００８４】
（比較例５）
成分（Ｂ）として、何も使用せず、更に成分（Ｃ）としてＪＳＲ社製スチレン系熱可塑性エラストマーＴＲ２６０１（Ｃ−１）（２００℃、荷重２．１６ｋｇで測定されるメルトフローレートが１ｇ／１０分）３０．０ｇ（成分（Ａ）１００質量部に対して７．５質量部）を使用した以外は実施例１と同様に行なった。
得られた改質アスファルト組成物及び改質アスファルト混合物の評価結果を表１に示した。
【００８５】
【表１】
2019137718.tif 000002
【００８６】
図１はデジタルマイクロウォッチャーで測定した実施例１の改質アスファルト組成物（改質材）における各成分の分散状態を示す図である。
図１の左から１番目の画像は、エチレン系三元共重合体の分散粒子径が１００μｍ以上の場合の改質アスファルト組成物の画像であり、分散粒子径が１００μｍ以上では、分散状態を保持できず、アスファルトとエチレン系三元共重合体が沈殿分離していることがわかる。
図１の左から２番目の画像は、エチレン系三元共重合体の分散粒子径が１０μｍ以下の場合の改質アスファルト組成物の画像であり、分散粒子径が１０μｍ以下では、アスファルトとエチレン系三元共重合体の分散状態を保持できていることがわかる。
図１の左から３番目の画像は、エチレン系三元共重合体の分散粒子径が１μｍ以下の場合の改質アスファルト組成物の画像であり、分散粒子径が１μｍ以下では、アスファルトとエチレン系三元共重合体の分散状態をさらに良好に保持できていることがわかる。
【００８７】
図２はホイールトラッキング試験結果後の比較例１及び実施例３の改質アスファルト混合物の断面を示す図である。
図２の左から１番目の図は、比較例１のトラッキング方向における改質アスファルト混合物の断面を示す図である。
図２の左から２番目の図は、比較例１のトラバース方向における改質アスファルト混合物の断面を示す図である。
図２の左から３番目の図は、実施例３のトラッキング方向における改質アスファルト混合物の断面を示す図である。
図２の左から４番目の図は、実施例３のトラバース方向における改質アスファルト混合物の断面を示す図である。
図２に示すように比較例１は、骨材がほとんど剥離してしまっていることがわかる。
一方、実施例３は、骨材がほとんど剥離せず、残存していることがわかる。
したがって、図２に示すように実施例３は比較例１と比較して、骨材が残存している割合が高く、耐骨材剥離性が高いことがわかる。
【００８８】
表１に示すように、実施例１〜４の改質アスファルト組成物及び改質アスファルト混合物は、相容性、耐熱性、耐流動性、耐骨材剥離性に優れていた。特に実施例２〜３は、耐骨材剥離性が極めて優れていた。
これに対して、比較例１及び比較例４、５は、成分（Ｂ）としてエチレン系三元共重合体を含まないため、耐骨材剥離性等が劣っていた。
また、比較例２及び比較例３は、成分（Ｂ）の添加量が少ないため、相容性、耐熱性等が劣っていた。
【産業上の利用可能性】
【００８９】
本発明の改質アスファルト組成物及び改質アスファルト混合物は、耐流動性に優れ、特に相容性、耐骨材剥離性に極めて優れ、高い排水性、防水性を有し、橋面道路や高速道路、防水シート、屋根やトンネルなどのコーティングなどの分野で好適に利用でき、産業上の利用可能性が高い。
【図１】
2019137718.tif 000003
【図２】
2019137718.tif 000004